(57)【特許請求の範囲】
【請求項１】
無機粉末から構成される粉末成分と、ガラス転移点が−２５〜２５℃である樹脂成分と、溶剤成分とを含有する印刷用インキを用いてガラス基板の表面に凹版オフセット印刷法により所定の印刷パターンの塗膜を形成し乾燥する工程と、
前記塗膜を５００〜６００℃の温度で焼成してプラズマディスプレイパネル用電極を作製する工程と
を含むプラズマディスプレイパネル用電極の製造方法であって、
前記印刷用インキを凹版オフセット印刷する前にプラネタリーミキサーで分散した後にロールミルで分散してペースト状にし、
前記凹版オフセット印刷法が、凹状パターンを有する印刷版に前記印刷用インキを充填する工程と、この印刷版に充填された前記印刷用インキを、表面にシリコーンシートを有する印刷用ブランケットに転写する第１転写工程と、この印刷用ブランケットに転写された前記印刷用インキを前記印刷用ブラケットから前記ガラス基板に転写する第２転写工程とを含む
ことを特徴とするプラズマディスプレイパネル用電極の製造方法。
【請求項２】
前記樹脂成分は、ガラス転移点が−２０〜−１５℃であるエポキシ樹脂である請求項１記載のプラズマディスプレイパネル用電極の製造方法。
【請求項３】
前記凹状パターンのライン幅Ｗを１０〜１０００μｍとし、深さＤを５〜５０μｍとし、ピッチＰを１０〜１０００μｍとし、前記シリコーンシートの厚さを０．１〜３ｍｍとし、更に前記印刷用インキを前記凹版オフセット印刷法により２〜１０００枚のガラス基板に連続印刷して乾燥・焼成する請求項１又は２記載のプラズマディスプレイパネル用電極の製造方法。
【発明の詳細な説明】
【技術分野】
【０００１】
本発明は、半導体デバイスに微細でかつ高精度の電極パターンを形成する凹版オフセット印刷法に好適な印刷用インキを用いて印刷・焼成されたプラズマディスプレイパネル（以下、ＰＤＰという）用電極の製造方法に関するものである。
【背景技術】
【０００２】
電子回路基板や表示デバイス等の半導体デバイスにおける電極等の形成には従来よりフォトリソグラフィー法が用いられてきたが、このフォトリソグラフィー法は製造工程が複雑であり、また材料ロスが多く、パターン形成に必要な露光装置等の製造設備に莫大な費用がかかるため、製造コストが極めて高くなるという問題があった。更に、パターン形成時の現像処理等にて生じる廃液を処理するコストも高く、しかもこの廃液については環境保護の観点からも問題があった。
【０００３】
そこで、低コストでかつ有害な廃液等を生じることのないパターン形成方法に関する研究が種々なされている。なかでも、凹版オフセット印刷法は、微細パターンを高い精度で形成することが可能であることから、フォトリソグラフィー法の代替法として注目されている。凹版オフセット印刷法では、印刷用ブランケットからガラス基板などの被転写体に印刷用インキを１００％転写させるため、印刷用ブランケット表面にはシリコーンゴムシートを用い、印刷用インキにはブランケット表面のシリコーンゴムに溶解し易い、例えば溶剤を加え、この溶剤をシリコーンゴムに溶解させ、印刷用インキとシリコーンゴム界面の界面張力を低下させることでシリコーンゴムから印刷用インキを剥離し易くして印刷用インキをブランケットから被転写体上に転写させている。
【０００４】
上記印刷用インキとしては、導電性金属粉末、ガラスフリット、遷移金属酸化物及び分散剤と、ポリiso−ブチルメタクリレート、ポリiso−プロピルメタクリレート、ポリメチルメタクリレート、ポリテトラフルオロエチレン又はポリ−α−メチルスチレンのうちの少なくとも１種以上の有機バインダを含むビヒクルから構成される導電性インキが開示されている（例えば、特許文献１参照。）。このように構成された導電性インキでは、オフセット印刷に適したインキを調製でき、またオフセット印刷により高精細のパターンを回路基板上に簡単に、しかも従来のスクリーン印刷による方法よりもエッジの直線性に優れ、スケや欠け等の発生が少ない微細なパターンを形成でき、更に精度の点からも高品質のパターンが得られるようになっている。
【先行技術文献】
【特許文献】
【０００５】
【特許文献１】特開平４−２１３３７３号公報（請求項１、段落［００１２］）
【発明の概要】
【発明が解決しようとする課題】
【０００６】
しかし、上記従来の特許文献１に示された印刷用インキでは、有機バインダのガラス転移点を規定しておらず、印刷用インキをガラス基板に塗布して塗膜を形成した後に加熱しても乾燥せず、塗膜に粘着性が残ってしまう場合があった。このため塗膜にゴミが付着してしまい、この塗膜にエアを吹付けても、塗膜からゴミが剥がれずゴミを除去できないので、ゴミが付着したまま塗膜を焼成して電極を形成すると、この電極の導電性が低下してしまうおそれがあった。
本発明の目的は、樹脂成分のガラス転移点を所定の範囲内に限定することにより、印刷パターンの塗膜の乾燥後にゴミが付着するのを防止でき、これにより印刷パターンの塗膜の焼成後の電極の導電性を良好に保つことができる、ＰＤＰ用電極の製造方法を提供することにある。
【課題を解決するための手段】
【０００７】
請求項１に係る発明は、図１に示すように、無機粉末から構成される粉末成分と、ガラス転移点が−２５〜２５℃である樹脂成分と、溶剤成分とを含有する印刷用インキ１１を用いてガラス基板１４の表面に凹版オフセット印刷法により所定の印刷パターンの塗膜を形成し乾燥する工程と、この塗膜を５００〜６００℃の温度で焼成してＰＤＰ用電極を作製する工程とを含むＰＤＰ用電極の製造方法であって、上記印刷用インキを凹版オフセット印刷する前にプラネタリーミキサーで分散した後にロールミルで分散してペースト状にし、上記凹版オフセット印刷法が、凹状パターン１０ａを有する印刷版１０に印刷用インキ１１を充填する工程と、この印刷版１０に充填された印刷用インキ１１を、表面にシリコーンシート１３ａを有する印刷用ブランケット１３に転写する第１転写工程と、この印刷用ブランケット１３に転写された印刷用インキ１１を印刷用ブラケット１３からガラス基板１４に転写する第２転写工程とを含むことを特徴とする。
請求項２に係る発明は、請求項１に係る発明であって、更に樹脂成分は、ガラス転移点が−２０〜−１５℃であるエポキシ樹脂であることを特徴とする。
請求項３に係る発明は、請求項１又は２に係る発明であって、更に図１に示すように、凹状パターン１０ａのライン幅Ｗを１０〜１０００μｍとし、深さＤを５〜５０μｍとし、ピッチＰを１０〜１０００μｍとし、シリコーンシート１３ａの厚さを０．１〜３ｍｍとし、更に印刷用インキ１１を凹版オフセット印刷法により２〜１０００枚のガラス基板１４に連続印刷して乾燥・焼成することを特徴とする。
【発明の効果】
【０００８】
請求項１に係る発明では、無機粉末から構成される粉末成分と、ガラス転移点が−２５〜２５℃である樹脂成分と、溶剤成分とを含有する印刷用インキを用いて、ガラス基板の表面に凹版オフセット印刷法により所定の印刷パターンの塗膜を形成した後に乾燥したので、この乾燥後の塗膜は粘着性を有しない。この結果、塗膜にゴミが付着せず、たとえゴミが付着しても気体の吹付けにより吹き飛ばして除去できる。従って、上記塗膜を焼成して形成される電極の導電性を良好に保つことができる。
また上記乾燥した塗膜を５００〜６００℃の温度で焼成してＰＤＰ用電極を作製したので、乾燥後であって焼成前の塗膜にはゴミが付着せず、たとえゴミが付着しても気体の吹付けにより吹き飛ばして除去できるので、この塗膜を焼成して形成された電極の導電性を良好に保つことができる。
請求項２に係る発明では、樹脂成分は、ガラス転移点が−２０〜−１５℃であるエポキシ樹脂であるので、この樹脂成分を用いて製造されたＰＤＰ用電極の比抵抗を更に低くすることができる。
【図面の簡単な説明】
【０００９】
【図１】本発明実施形態の凹版オフセット印刷法の概略図である。
【発明を実施するための形態】
【００１０】
次に本発明を実施するための形態を図面に基づいて説明する。
図１に示すように、印刷用インキ１１は、凹版オフセット印刷法により印刷版１０から印刷用ブランケット１３を介して被転写体１４に転写された後に、焼成される。上記印刷用インキ１１は、無機粉末から構成される粉末成分と、ガラス転移点が−２５〜２５℃、好ましくは−２０〜−１５℃である樹脂成分と、溶剤成分とを含む。印刷用インキ１１を１００重量部とするとき、樹脂成分を５〜１５重量部、溶剤成分を５〜１５重量部の割合で配合することが好ましい。上記印刷用インキ１１に含まれる無機粉末として、金属粉末、金属酸化物粉末、金属窒化物粉末又はこれらの混合粉末を用いると、導電性パターンの印刷に使用できるため好適である。金属粉末としては、平均粒径０．１〜１．０μｍの銀粉末、銅粉末、アルミニウム粉末、金粉末、ニッケル粉末等が挙げられる。また金属酸化物粉末としては、酸化銀粉末、酸化銅粉末、酸化アルミニウム粉末、酸化ニッケル粉末、酸化スズ粉末等が挙げられる。更に金属窒化物粉末としては、窒化チタン粉末、窒化ジルコニウム粉末、窒化タングステン粉末等が挙げられる。ここで、樹脂成分のガラス転移点を−２５〜２５℃の範囲内に限定したのは、−２５℃未満では乾燥後も液状樹脂であり、印刷し加熱した後でも粘着性を有する不具合があり、２５℃を越えると固形樹脂になってしまい印刷適性が低下してしまうからである。特に、ガラス転移点が−２０〜−１５℃である樹脂成分を用いると更にＰＤＰ用電極の比抵抗を下げることができる。なお、樹脂成分のガラス転移点はＯＨ基やＣＯＨ基などの官能基や分子量を調整することにより上記所定の範囲に設定することができる。
【００１１】
印刷用インキ１１に含まれる樹脂成分は、アクリル系樹脂又はエポキシ系樹脂であることが好ましい。アクリル系樹脂の具体例としては、アクリルウレタン樹脂、アクリルスチレン樹脂、アクリル樹脂、メタクリル樹脂等が挙げられ、エポキシ系樹脂の具体例としては、エポキシ樹脂、エポキシアクリル樹脂、エポキシフェノール樹脂等が挙げられる。また印刷用インキ１１に含まれる溶剤成分としては、酢酸ブチルカルビトール、１，３-ヘキサンジオール、ブチルセロソルブ、ジエチレングリコールモノメチルエーテル等を用いることが好ましい。また印刷用インキ１１は平均粒径が０．１〜１．０μｍであって軟化温度が４００〜６００℃であるガラスフリットを更に含んでもよい。このガラスフリットとしては、酸化ビスマス系フリット、ＺｎＯ系フリット、Ｂ2Ｏ3系フリット等が挙げられる。ガラスフリットは無機粉末１００重量部に対して０．１〜５重量部含まれることが好ましい。印刷用インキ１１に上記ガラスフリットが含まれることにより、ガラス基板１４に塗工した印刷用インキ１１の焼成後の密着性が良好となる効果が得られる。
【００１２】
このように構成された印刷用インキ１１を用いて凹版オフセット印刷法によりガラス基板１４上に印刷し焼成してＰＤＰ用電極を形成する方法を説明する。
先ず図１（ａ）に示すように、所定の凹状パターン１０ａを有する平面凹版１０を印刷版として用意し、この平面凹版１０表面に印刷用インキ１１を所定量供給する。この平面凹版１０表面にスキージ１２をあててスライドさせることにより、印刷用インキ１１を凹状パターン１０ａに埋め込む。次いで図１（ｂ）に示すように、表面にシリコーンゴムシート１３ａが取付けられたブランケットロール１３を印刷用ブランケットとして用意し、印刷用インキ１１が凹状パターン１０ａに埋め込まれた平面凹版１０上にブランケットロール１３を圧接し、この状態でブランケットロール１３を回転させて平面凹版１０上を転動させることにより、平面凹版１０の凹状パターン１０ａに埋め込まれたインキ１１の一部をブランケットロール１３のシリコーンゴムシート１３ａ表面に転写する。このときの転写率は平面凹版の凹状パターンやインキに含まれる成分や比率、或いはブランケットの圧接の強弱によっても異なるが、ほぼ５０〜６０％程度の割合である。次に図１（ｃ）に示すように、印刷用インキ１１を転写したブランケットロール１３をガラス基板１４（被転写体）に圧接し、この状態でブランケットロール１３を回転させ、ガラス基板１４上を転動させることにより、ガラス基板１４表面に印刷用インキ１１が所定のパターンで転写されて、所定の印刷パターンの塗膜となる（図１（ｄ））。更にこの所定の印刷パターンの塗膜が形成されたガラス基板１４を空気中で１００〜２００℃に１〜３０分間保持して乾燥させた後に、空気中で５００〜６００℃、好ましくは５４０〜５７０℃に、５〜３０分間、好ましくは１０〜２０分間保持して焼成する。このようにしてガラス基板１４上にＰＤＰ用電極が形成される。なお、ブランケットロール表面には、シリコーンゴムシートの代わりにシリコーン樹脂シートを取付けてもよい。また、上記ガラス基板１４の焼成温度を５００〜６００℃の範囲に限定したのは、５００℃未満では樹脂成分の一部が塗膜中に残存してしまい、６００℃を越えると必要以上にエネルギを消費してエネルギ効率が低下するからである。更に上記ガラス基板１４の焼成時間を５〜３０分の範囲に限定したのは、５分未満では時間が短すぎて塗膜中の樹脂成分が全て熱分解せず、３０分を越えると必要以上に時間を浪費して生産効率が低下するからである。
【００１３】
一方、上記平面凹版１０の凹状パターン１０ａのライン幅Ｗを１０〜１０００μｍとし、深さＤを５〜５０μｍとし、ピッチＰを１０〜１０００μｍとし、ブランケットロール１３のシリコーンゴムシート１３ａの厚さを０．１〜３ｍｍとし、更に上記印刷用インキ１１を凹版オフセット印刷法により２〜１０００枚のガラス基板１４に連続印刷して乾燥・焼成したとき、各ガラス基板１４について、ガラス基板１４の所定位置における３〜１２箇所のライン幅Ｗをそれぞれ測定したときの測定値の平均値が０．９５Ｗ〜１．０５Ｗ、好ましくは０．９８Ｗ〜１．０２Ｗの範囲内であり、かつ測定値の標準偏差値が１０以下、好ましくは５以下となることが好適である。焼成後の電極の印刷パターンの形状変動が上記範囲内であれば、凹版オフセット印刷法による長時間連続印刷での使用に適し、印刷の再現性に優れた印刷用インク１１ということができる。ここで連続印刷とは、０．５〜１枚／分の速度で印刷した場合を指す。
【実施例】
【００１４】
次に本発明の実施例を比較例とともに詳しく説明する。
＜実施例１＞
導電性を有する粉末成分として、平均粒径が０．４μｍである球状の銀粉末を用い、ガラスフリットとして、平均粒径が０．５μｍでありかつ溶融温度が３５０℃である酸化ビスマス系フリットを用いた。また樹脂成分として、ガラス転移点が５℃であるアクリル樹脂を用い、分散媒（溶剤）として、酢酸ブチルカルビトールを用いた。上記銀粉末７５重量部と、ガラスフリット２重量部と、アクリル樹脂１５重量部と、酢酸ブチルカルビトール８重量部とを混合し、この混合物をプラネタリーミキサーで３０分間分散した後に、３本ロールミルで３分間分散して、ペースト状の印刷用インキを調製した。
一方、図１に示すように、凹版オフセット印刷法に用いる印刷版としてライン幅７０μｍ、深さ２０μｍ、ピッチ２００μｍの複数の凹状パターン（ストライプパターン）を有する平面凹版１０を用意し、被転写体として厚さ２．８ｍｍ、対角５０インチのガラス基板１４（旭ガラス(株)製の電極基板（前面板）：ＰＤ２００）を用意した。また、印刷用ブランケットとして表面に厚さが７００μｍであって硬さが４０（ＪＩＳ Ｋ ６２５３ タイプＡ）のシリコーンゴムシート（常温硬化型シリコーンゴム（付加型））が取付けられたブランケットロール１３を用いた。
先ず、平面凹版１０の表面に上記印刷用インキ１１を所定量供給し、ＳＵＳ製スキージ１２を用いて平面凹版１０の凹状のパターン１０ａに印刷用インキ１１を埋め込んだ。次いでブランケットロール１３を平面凹版１０上に圧接した状態で回転させ、平面凹版１０上を転動させることにより、上記凹状のパターン１０ａに埋め込まれた印刷用インキ１１の一部をブランケットロール１３のシリコーンゴムシート１３ａ表面に転写した。次にブランケットロール１３をガラス基板１４に圧接した状態で回転させ、ガラス基板１４上を転動させることにより、ガラス基板１４の表面に所定のパターンを有する印刷用インキ１１を転写した。５００枚のガラス基板１４に上記凹版オフセット印刷法により連続印刷を行った。更にこれらのガラス基板１４を空気中で１５０℃に５分間保持して乾燥させた。これらのガラス基板１４を実施例１とした。
【００１５】
＜実施例２＞
樹脂成分としてガラス転移点が２０℃であるエポキシ樹脂を用いたこと以外は、実施例１と同様にして表面に電極が形成された５００枚のＰＤＰ用のガラス基板を作製した。これらのガラス基板を実施例２とした。
＜実施例３＞
樹脂成分としてガラス転移点が１５℃であるアクリル樹脂を用いたこと以外は、実施例１と同様にして表面に電極が形成された５００枚のＰＤＰ用のガラス基板を作製した。これらのガラス基板を実施例３とした。
＜実施例４＞
樹脂成分としてガラス転移点が−２０℃であるエポキシ樹脂を用いたこと以外は、実施例１と同様にして表面に電極が形成された５００枚のＰＤＰ用のガラス基板を作製した。これらのガラス基板を実施例４とした。
＜実施例５＞
樹脂成分としてガラス転移点が−５℃であるアクリル樹脂を用いたこと以外は、実施例１と同様にして表面に電極が形成された５００枚のＰＤＰ用のガラス基板を作製した。これらのガラス基板を実施例５とした。
【００１６】
＜実施例６＞
樹脂成分としてガラス転移点が−１５℃であるエポキシ樹脂を用いたこと以外は、実施例１と同様にして表面に電極が形成された５００枚のＰＤＰ用のガラス基板を作製した。これらのガラス基板を実施例６とした。
＜実施例７＞
樹脂成分としてガラス転移点が０℃であるアクリル樹脂を用いたこと以外は、実施例１と同様にして表面に電極が形成された５００枚のＰＤＰ用のガラス基板を作製した。これらのガラス基板を実施例７とした。
＜実施例８＞
樹脂成分としてガラス転移点が２５℃であるアクリル樹脂を用いたこと以外は、実施例１と同様にして表面に電極が形成された５００枚のＰＤＰ用のガラス基板を作製した。これらのガラス基板を実施例８とした。
＜実施例９＞
樹脂成分としてガラス転移点が−２５℃であるアクリル樹脂を用いたこと以外は、実施例１と同様にして表面に電極が形成された５００枚のＰＤＰ用のガラス基板を作製した。これらのガラス基板を実施例９とした。
【００１７】
＜比較例１＞
樹脂成分としてガラス転移点が−３０℃であるエポキシ樹脂を用いたこと以外は、実施例１と同様にして表面に電極が形成された５００枚のＰＤＰ用のガラス基板を作製した。これらのガラス基板を比較例１とした。
＜比較例２＞
樹脂成分としてガラス転移点が３０℃であるエポキシ樹脂を用いたこと以外は、実施例１と同様にして表面に電極が形成された５００枚のＰＤＰ用のガラス基板を作製した。これらのガラス基板を比較例２とした。
＜比較例３＞
樹脂成分としてガラス転移点が４０℃であるアクリル樹脂を用いたこと以外は、実施例１と同様にして表面に電極が形成された５００枚のＰＤＰ用のガラス基板を作製した。これらのガラス基板を比較例３とした。
【００１８】
＜比較試験１及び評価＞
上記実施例１〜９及び比較例１〜３の各５００枚のガラス基板のうち、１枚目、１００枚目、２００枚目、３００枚目、４００枚目及び５００枚目のガラス基板について、これらの表面に印刷されかつ乾燥された印刷インキへのゴミ付着性を評価した。この評価方法としては、縦及び横がそれぞれ２ｍｍである１００枚の正方形の紙片をガラス基板上にばらまいた後、９８ｋＰａの圧力のエアをガラス基板上に吹付けたときに、ガラス基板上の紙片を取除けるか否かを測定する試験方法を用いた。その結果を表１に示す。なお、表１において、『極めて良好』とは１００枚の紙片が全てガラス基板上から取除かれたことを意味し、『良好』とは１〜５枚の紙片がガラス基板上に残ったことを意味し、『不良』とは６枚以上の紙片がガラス基板上に残ったことを意味する。
【００１９】
また実施例１〜９及び比較例１〜３の各５００枚のガラス基板のうち、５０枚目、１５０枚目、２５０枚目、３５０枚目及び４５０枚目のガラス基板を空気中で５６０℃に１０分間保持して焼成し、ガラス基板上に電極を形成した。これらの電極の印刷性と比抵抗をそれぞれ測定した。電極の印刷性は、各基板の所定位置における９箇所のライン幅をそれぞれ測定し、平面凹版の凹状のパターンのライン幅に対して上記測定値の最大値及び最小値が±２μｍ以内であるときを『極めて良好』とし、±２μｍを越えかつ±５μｍ以内であるときを『良好』とし、±５μｍを越えたときを『不良』とした。上記電極の印刷性及び比抵抗を樹脂成分の種類及びガラス転移点とともに表１に示す。
【００２０】
【表１】
0005605444.tif 000002
【００２１】
表１から明らかなように、比較例１では、ガラス基板上に６枚以上の紙片が残ってしまい塗膜への紙片の付着性が不良であり、比較例２及び３では、平面凹版の凹状のパターンのライン幅に対して測定値の最大値及び最小値が±５μｍを越えてしまい電極の印刷性が不良であったのに対し、実施例１〜９では、塗膜への紙片の付着性が極めて良好であるか或いは良好であるとともに、電極の印刷性が極めて良好であるか或いは良好であることが分った。また比較例１〜３では電極の比抵抗が３．２〜３．５μΩ・ｃｍと比較的大きかったのに対し、実施例１〜９では２．６〜３．０μΩ・ｃｍと比較的小さいことが分った。特に、樹脂成分のガラス転移点がそれぞれ−２０℃及び−１５℃である実施例４及び６では、電極の比抵抗がそれぞれ２．６μΩ・ｃｍ及び２．７μΩ・ｃｍと更に低くなった。
【符号の説明】
【００２２】
１０  印刷版
１０ａ  凹状のパターン
１１  印刷用インキ
１３  印刷用ブランケット
１３ａ  シリコーンシート
１４  ガラス基板
【図１】
0005605444.tif 000003